(57)【特許請求の範囲】
【請求項１】
発泡壁紙の製造方法であって、
（１）第１非発泡樹脂層、発泡剤含有樹脂層及び第２非発泡樹脂層からなる３層の積層体を、各層を形成するための樹脂組成物を溶融押出成形することにより形成する工程１、
（２）工程１により形成された積層体の一部をトリミングする工程２、
（３）工程２により得られたトリミング片を、次の工程１における発泡剤含有樹脂層を形成するための樹脂組成物の一部として再生する工程３、
（４）工程２により一部をトリミングされた積層体を、紙質基材上に、紙質基材と第１非発泡樹脂層とが接するように積層する工程４、
を含む発泡壁紙の製造方法。
【請求項２】
工程４の後、電子線を照射する工程を含む、請求項１に記載の製造方法。
【請求項３】
工程４の後、加熱により前記発泡剤含有樹脂層を発泡樹脂層とする工程を含む、請求項１又は２に記載の製造方法。
【請求項４】
工程２において、トリミング片を、発泡剤含有樹脂層を形成するための樹脂組成物中における含有量が３０重量％以下となるように再生する、請求項１〜３のいずれかに記載の製造方法。
【請求項５】
前記第１非発泡樹脂層を構成する樹脂成分がエチレン−酢酸ビニル共重合体であり、
前記発泡剤含有樹脂層を構成する樹脂成分がエチレン−酢酸ビニル共重合体及びエチレン−メタクリル酸共重合体からなる群から選ばれた少なくとも１種であり、
前記第２非発泡樹脂層を構成する樹脂成分がエチレン−メタクリル酸共重合体である、
請求項１〜４のいずれかに記載の製造方法。
【請求項６】
発泡壁紙の製造システムであって、
（１）第１非発泡樹脂層、発泡剤含有樹脂層及び第２非発泡樹脂層からなる３層の積層体を、各層を形成するための樹脂組成物を溶融押出成形することにより形成する手段１、
（２）手段１により形成された積層体の一部をトリミングする手段２、
（３）手段２により得られたトリミング片を、次の手段１における発泡剤含有樹脂層を形成するための樹脂組成物の一部として再生する手段３、
（４）手段２により一部をトリミングされた積層体を、紙質基材上に、紙質基材と第１非発泡樹脂層とが接するように積層する手段４、
を含む発泡壁紙の製造システム。
【請求項７】
手段４の後、電子線を照射する手段を含む、請求項６に記載の製造システム。
【請求項８】
手段４の後、加熱により前記発泡剤含有樹脂層を発泡樹脂層とする手段を含む、請求項６又は７に記載の製造システム。
【請求項９】
手段２において、トリミング片を、発泡剤含有樹脂層を形成するための樹脂組成物中における含有量が３０重量％以下となるように再生する、請求項６〜８のいずれかに記載の製造システム。
【請求項１０】
前記第１非発泡樹脂層を構成する樹脂成分がエチレン−酢酸ビニル共重合体であり、
前記発泡剤含有樹脂層を構成する樹脂成分がエチレン−酢酸ビニル共重合体及びエチレン−メタクリル酸共重合体からなる群から選ばれた少なくとも１種であり、
前記第２非発泡樹脂層を構成する樹脂成分がエチレン−メタクリル酸共重合体である、
請求項６〜９のいずれかに記載の製造システム。
【発明の詳細な説明】
【技術分野】
【０００１】
本発明は、発泡壁紙の製造方法及び製造システムに関する。
【背景技術】
【０００２】
従来、発泡壁紙としては紙質基材（裏打紙）に塩化ビニル樹脂からなる発泡樹脂層を形成したものが知られている。近年では、環境に配慮し、発泡樹脂層には、エチレン−酢酸ビニル共重合体樹脂、アクリル樹脂、オレフィン系樹脂等のハロゲンを含有しない樹脂が用いられてきている（特許文献１〜３等）。
発泡壁紙は、例えば、非発泡樹脂層、発泡剤含有樹脂層及び接着剤層を三層同時押出し成形して得られる積層体を紙質基材上に積層した後、１）絵柄模様層を形成する工程、２）発泡樹脂層を形成する工程及び３）エンボス模様を賦型する工程を経て製造できる。
三層同時押出し成形により積層体を製造すると、積層体の両端部（ダイスの端部から押し出された部分）に膨らみが生じるため、膨らみをトリミングしてから紙質基材上に積層する必要がある。
発泡壁紙の製造コスト等から、従来廃棄されていたトリミング片を有効利用することが切望されている。
【特許文献１】特開平６−４７８７５号公報
【特許文献２】特開２０００−２５５０１１号公報
【特許文献３】特開２００１−３４７６１１号公報
【発明の開示】
【発明が解決しようとする課題】
【０００３】
本発明は、高品質の発泡壁紙を低コストで製造するための製造方法及び製造システムを提供することを主な目的とする。
【課題を解決するための手段】
【０００４】
本発明者は、鋭意研究を重ねた結果、特定の工程を有する製造方法及び製造システムによれば、上記目的を達成できることを見出し、本発明を完成するに至った。
【０００５】
即ち、本発明は、下記の発泡壁紙の製造方法及び製造システムに関する。
１．  発泡壁紙の製造方法であって、
（１）第１非発泡樹脂層、発泡剤含有樹脂層及び第２非発泡樹脂層からなる３層の積層体を、各層を形成するための樹脂組成物を溶融押出成形することにより形成する工程１、
（２）工程１により形成された積層体の一部をトリミングする工程２、
（３）工程２により得られたトリミング片を、次の工程１における発泡剤含有樹脂層を形成するための樹脂組成物の一部として再生する工程３、
（４）工程２により一部をトリミングされた積層体を、紙質基材上に、紙質基材と第１非発泡樹脂層とが接するように積層する工程４、
を含む発泡壁紙の製造方法。
２．  工程４の後、電子線を照射する工程を含む、上記項１に記載の製造方法。
３．  工程４の後、加熱により前記発泡剤含有樹脂層を発泡樹脂層とする工程を含む、上記項１又は２に記載の製造方法。
４．  工程２において、トリミング片を、発泡剤含有樹脂層を形成するための樹脂組成物中における含有量が３０重量％以下となるように再生する、上記項１〜３のいずれかに記載の製造方法。
５．  前記第１非発泡樹脂層を構成する樹脂成分がエチレン−酢酸ビニル共重合体であり、
前記発泡剤含有樹脂層を構成する樹脂成分がエチレン−酢酸ビニル共重合体及びエチレン−メタクリル酸共重合体からなる群から選ばれた少なくとも１種であり、
前記第２非発泡樹脂層を構成する樹脂成分がエチレン−メタクリル酸共重合体である、
上記項１〜４のいずれかに記載の製造方法。
６．  発泡壁紙の製造システムであって、
（１）第１非発泡樹脂層、発泡剤含有樹脂層及び第２非発泡樹脂層からなる３層の積層体を、各層を形成するための樹脂組成物を溶融押出成形することにより形成する手段１、
（２）手段１により形成された積層体の一部をトリミングする手段２、
（３）手段２により得られたトリミング片を、次の手段１における発泡剤含有樹脂層を形成するための樹脂組成物の一部として再生する手段３、
（４）手段２により一部をトリミングされた積層体を、紙質基材上に、紙質基材と第１非発泡樹脂層とが接するように積層する手段４、
を含む発泡壁紙の製造システム。
７．  手段４の後、電子線を照射する手段を含む、上記項６に記載の製造システム。
８．  手段４の後、加熱により前記発泡剤含有樹脂層を発泡樹脂層とする手段を含む、上記項６又は７に記載の製造システム。
９．  手段２において、トリミング片を、発泡剤含有樹脂層を形成するための樹脂組成物中における含有量が３０重量％以下となるように再生する、上記項６〜８のいずれかに記載の製造システム。
１０．  前記第１非発泡樹脂層を構成する樹脂成分がエチレン−酢酸ビニル共重合体であり、
前記発泡剤含有樹脂層を構成する樹脂成分がエチレン−酢酸ビニル共重合体及びエチレン−メタクリル酸共重合体からなる群から選ばれた少なくとも１種であり、
前記第２非発泡樹脂層を構成する樹脂成分がエチレン−メタクリル酸共重合体である、
上記項６〜９のいずれかに記載の製造システム。
【発明の効果】
【０００６】
本発明の発泡壁紙の製造方法及び製造システムによれば、低コストで発泡壁紙を製造することができる。しかも、本発明の製造方法及び製造システムにより得られる発泡壁紙は、従来の発泡壁紙と同等の品質を有する。
【発明を実施するための最良の形態】
【０００７】
発泡壁紙の製造方法
本発明の発泡壁紙の製造方法は、（１）第１非発泡樹脂層、発泡剤含有樹脂層及び第２非発泡樹脂層からなる３層の積層体を、各層を形成するための樹脂組成物を溶融押出成形することにより形成する工程１、（２）工程１により形成された積層体の一部をトリミングする工程２、（３）工程２により得られたトリミング片を、次の工程１における発泡剤含有樹脂層を形成するための樹脂組成物の一部として再生する工程３を含む。
【０００８】
本発明の製造方法では、上記工程１〜３を順に繰り返す。具体的には、まず、１巡目として、上記工程１及び工程２を経て得られた積層体を用いて発泡壁紙を作製する。そして、１巡目で得たトリミング片を、２巡目以降の工程１に再生して発泡壁紙を作製する。
【０００９】
第１非発泡樹脂層〜第２非発泡樹脂層は、発泡させることを目的としない樹脂層であればよく、特に限定されるものではない。
【００１０】
以下、第１非発泡樹脂層は、紙質基材と発泡剤含有樹脂層との密着性を向上させるための接着層、第２非発泡樹脂層は、発泡壁紙の耐スクラッチ性等を向上させるための表面保護層として、本発明の製造方法を具体的に説明する。
【００１１】
三層同時押出し成形により第１非発泡樹脂層、発泡剤含有樹脂層及び第２非発泡樹脂層からなる３層の積層体を製造する場合、ダイスの端部から押し出された部分に膨らみが生じる。そのような膨らみを有する（厚さが不均一な）積層体は、紙質基材へのラミネートに適していない。
【００１２】
本発明の製造方法では、前記膨らみをトリミングする。そして、前記トリミングにより得られたトリミング片を発泡剤含有樹脂層を形成するための樹脂組成物の一部として再生する。
前記トリミング片を、発泡剤含有樹脂層を形成するための樹脂組成物の一部として再生しても、通常の方法により得られる発泡壁紙と同等の品質を有する発泡壁紙が得られる。
【００１３】
前記トリミング片を、第１非発泡樹脂層を形成するための樹脂組成物の一部として再生する場合、溶融押出しの際にダイス出口に付着する樹脂組成物等の残渣（フィラー等）が原因で、安定的に第１非発泡樹脂層を形成することができない。
【００１４】
前記トリミング片を、第２非発泡樹脂層を形成するための樹脂組成物の一部として再生する場合も同様に、ダイス出口に付着する残渣（フィラー等）が原因で、安定的に第２非発泡樹脂層を形成することができない。また、目的とする耐スクラッチ性、耐摩耗性等が得られない。
【００１５】
前記トリミング片を再生して得られた発泡壁紙は、通常の方法により得られる発泡壁紙と同等の品質を有する。しかも、トリミング片を再生して使用することにより、発泡剤含有樹脂層を形成するために使用する原料を削減することができる。その結果、低コストで発泡壁紙を製造することができる。
【００１６】
特に、本発明の製造方法では、トリミング片を、発泡剤含有樹脂層を形成するための樹脂組成物中における含有量が３０重量％以下となるよう再生することが好ましい。トリミング片の含有量を３０重量％以下にすることにより、製造される発泡壁紙の発泡特性等を阻害することなく、発泡壁紙を製造できる。特に前記含有量は、２０重量％以下が望ましく、１５〜２０重量％がより望ましい。本発明の製造方法では、低コストで発泡壁紙を製造するという観点から、トリミング片を、発泡剤含有樹脂層を形成するための樹脂組成物中における含有量が１５重量％以上となるよう再生することが望ましい。
【００１７】
以下、図１を参照しつつ、本発明の製造方法について詳細に説明する。図１には、本発明の製造方法（又はシステム）の一例の概要を示す。
【００１８】
工程１
工程１では、第１非発泡樹脂層、発泡剤含有樹脂層及び第２非発泡樹脂層からなる３層の積層体を、各層を形成するための樹脂組成物を溶融押出成形することにより形成する。
【００１９】
溶融押出しは、第１非発泡樹脂層、発泡剤含有樹脂層及び第２非発泡樹脂層の順に３層同時押出しすることにより行う。これにより、第１非発泡樹脂層、発泡剤含有樹脂層及び第２非発泡樹脂層からなる３層の積層体が得られる。
【００２０】
（ｉ）第１非発泡樹脂層
第１非発泡樹脂層は、第１非発泡樹脂層用原料タンク１中の樹脂組成物を、第１非発泡樹脂層用押出し機５により、マルチマニホールドＴダイ８を通じて、溶融押出し成形することにより形成される。
【００２１】
第１非発泡樹脂層を構成する樹脂成分としては、例えばエチレン−酢酸ビニル共重合体（ＥＶＡ）、エチレン−メチルメタクリレート共重合体（ＥＭＭＡ）、エチレン−エチルアクリレート共重合体（ＥＥＡ）、エチレン−メチルアクリレート共重合体（ＥＭＡ）等の少なくとも１種を例示できる。この中でも特に、ＥＶＡが好ましい。
【００２２】
本発明の効果を妨げない範囲であれば、公知の添加剤を含有させてもよい。
【００２３】
公知の添加剤としては、例えばステアリン酸亜鉛、ステアリン酸マグネシウム等の金属石けんのほか、ポリエチレンワックス等を用いることができる。これらは、一種又は二種以上で用いることができる。
【００２４】
紙質基材との貼り合わせ易さの観点から、第１非発泡樹脂層の樹脂組成物のメルトフローレート値（以下、「ＭＦＲ」と略記する）は、発泡剤含有樹脂層の樹脂組成物のＭＦＲより大きいことが好ましい。なお、前記ＭＦＲは、ＪＩＳ  Ｋ  ７２１０（熱可塑性プラスチックの流れ試験方法）記載の試験方法により測定することができる。試験条件は、ＪＩＳ  Ｋ  ６７６０記載の「１９０℃、２１．１８Ｎ（２．１６ｋｇｆ）」採用したものである。
【００２５】
特に、樹脂組成物が前記添加剤を含有する場合、原料タンク１中の樹脂組成物は、十分に混合・分散しておくことが好ましい。混合・分散は、ミキサー、ブレンダー等により行えばよい。
【００２６】
形成される第１非発泡樹脂層の厚みは限定的ではないが、５〜２０μｍ程度が好ましく、１０〜１５μｍ程度がより好ましい。
【００２７】
（ｉｉ）発泡剤含有樹脂層
後記工程２及び工程３を行う前の発泡剤含有樹脂層は、発泡剤含有樹脂層用原料タンク３中の樹脂組成物を、発泡剤含有樹脂層用押出し機７により、Ｔダイ８を通じて、溶融押出し成形することにより形成される。
発泡剤含有樹脂層を構成する樹脂成分としては、例えばエチレン−メタクリル酸共重合体（ＥＭＡＡ）、ＥＶＡ、ＥＭＭＡ、ＥＥＡ、ＥＭＡ等の少なくとも１種を例示できる。この中でも特に、ＥＭＡＡ及びＥＶＡが好ましい。
【００２８】
発泡剤含有樹脂層は、前記樹脂成分、発泡剤、その他の添加剤等を含む。
【００２９】
発泡剤としては、熱分解型発泡剤が好ましい。熱分解型発泡剤は、例えば、アゾジカルボンアミド（ＡＤＣＡ）、アゾビスホルムアミド等のアゾ系；オキシベンゼンスルホニルヒドラジド（ＯＢＳＨ）、パラトルエンスルホニルヒドラジド等のビドラジド系などが挙げられる。これらは一種又は二種以上で用いることができる。
【００３０】
熱分解型発泡剤の含有量は、種類、所望の発泡倍率等に応じて調整できる。通常は、発泡剤含有樹脂層の樹脂１００重量部に対して１〜２０重量部程度が好ましい。
【００３１】
その他の添加剤としては、例えば、無機充填剤、顔料、セル調整剤、架橋助剤等が挙げられる。これらは一種又は二種以上で用いることができる。
【００３２】
無機充填剤としては、例えば、炭酸カルシウム、水酸化アルミニウム、水酸化マグネシウム、三酸化アンチモン、ホウ酸亜鉛、モリブデン化合物等が挙げられる。これらは一種又は二種以上で用いることができる。
【００３３】
顔料としては、次のものが挙げられる。無機顔料としては、例えば、酸化チタン、亜鉛華、カーボンブラック、黒色酸化鉄、黄色酸化鉄、黄鉛、モリブデートオレンジ、カドミウムイエロー、ニッケルチタンイエロー、クロムチタンイエロー、酸化鉄（弁柄）、カドミウムレッド、群青、紺青、コバルトブルー、酸化クロム、コバルトグリーン、アルミニウム粉、ブロンズ粉、雲母チタン、硫化亜鉛等が挙げられる。有機顔料としては、例えば、アニリンブラック、ペリレンブラック、アゾ系（アゾレーキ、不溶性アゾ、縮合アゾ）、多環式（イソインドリノン、イソインドリン、キノフタロン、ペリノン、フラバントロン、アントラピリミジン、アントラキノン、キナクリドン、ペリレン、ジケトピロロピロール、ジブロムアンザントロン、ジオキサジン、チオインジゴ、フタロシアニン、インダントロン、ハロゲン化フタロシアニン）等が挙げられる。これらは一種又は二種以上で用いることができる。
【００３４】
セル調整剤としては、例えば、金属石鹸、亜鉛化合物等が挙げられる。これらは一種又は二種以上で用いることができる。
【００３５】
架橋助剤としては、アクリルモノマーなどが挙げられる。架橋助剤の添加量としては、発泡剤含有樹脂層の樹脂１００重量部に対して、１０重量部以下が好ましく、１〜４重量部がより好ましい。
【００３６】
発泡剤含有樹脂層の樹脂組成物のＭＦＲは、特に限定されないが、２０〜６０ｇ／１０分が好ましい。
【００３７】
原料タンク３中の樹脂組成物は、十分に混合・分散しておくことが好ましい。混合・分散は、ミキサー、ブレンダー等により行えばよい。
【００３８】
混合・分散の際、樹脂組成物の温度は、１０〜４０℃であることが好ましい。樹脂組成物の温度を前記範囲内に設定することにより、押出機７の入口部分の閉塞を有効に防止できる。すなわち、押出機７の入口付近での樹脂組成物の融解を抑制できる。
【００３９】
形成される発泡剤含有樹脂層の厚みは限定的ではないが、１０〜２００μｍ程度が好ましい。
【００４０】
（ｉｉｉ）第２非発泡樹脂層
第２非発泡樹脂層は、第２非発泡樹脂層用原料タンク２中の樹脂組成物を、第２非発泡樹脂層用押出し機６により、マルチマニホールドＴダイ８を通じて、溶融押出し成形することにより形成される。
【００４１】
第２非発泡樹脂層を構成するための樹脂成分としては、例えばＥＭＡＡ、ＥＶＡ、ＥＭＭＡ、ＥＥＡ、ＥＭＡ、線状低密度ポリエチレン（ＬＬＤＰＥ）等が挙げられる。この中でも特にＥＭＡＡが好ましい。ＥＭＡＡの含有量は７０〜１００重量％が好ましい。
【００４２】
本発明の効果を妨げない範囲であれば、公知の添加剤を含有させてもよい。
公知の添加剤としては、例えば上記（ｉ）で述べたものと同様のものを使用できる。
第２非発泡樹脂層の樹脂組成物のＭＦＲは、発泡剤含有樹脂層のＭＦＲより高いことが好ましい。
【００４３】
特に、樹脂組成物が前記添加剤を含有する場合、原料タンク２中の樹脂組成物は、十分に混合・分散しておくことが好ましい。混合・分散は、ミキサー、ブレンダー等により行えばよい。
【００４４】
形成される第２非発泡樹脂層の厚みは限定的ではないが、５〜３０μｍ程度が好ましく、１０〜２０μｍ程度がより好ましい。
【００４５】
工程２
工程２では、工程１により成形された積層体の一部をトリミングする。すなわち、Ｔダイ８を通じて得られた積層体をトリミング部９へ送り、前記積層体の一部をトリミングする。本発明の製造方法では、押出し成形により押し出す方向と垂直方向の両端部の膨らみ部分（いわゆる耳）をトリミングすることが好ましい。
【００４６】
トリミング片は、通常、第１非発泡樹脂層、発泡剤含有樹脂層及び第２非発泡樹脂層からなる３層の積層体であるが、本発明の製造方法においては、このような態様に特に限定される必要はない。例えば、前記トリミング片が第１非発泡樹脂層、発泡剤含有樹脂層及び第２非発泡樹脂層から選ばれる少なくとも１種又は２種からなる積層体であってもよい。
【００４７】
トリミングは、公知の手段により行えばよい。例えばスコアーカッター、シャーカッター等を用いてトリミングすればよい。
【００４８】
工程３
工程３では、工程２により得られたトリミング片を、次の工程１における発泡剤含有樹脂層を形成するための樹脂組成物の一部として再生する。すなわち、トリミング片を再生造粒機１０へ送り、必要に応じて造粒した後、得られた造粒物を再生原料タンク４へ供給する。特に再生造粒機１０での造粒の際、十分混練することが好ましい。造粒物の大きさは、材料の種類等に応じて所望の流動性等が得られる程度に適宜設定することができる。
【００４９】
なお、再生造粒機１０へ送る前に、トリミング片を破砕機（図示せず）により破砕してもよい。
【００５０】
そして、発泡剤含有樹脂層用押出し機７に、発泡剤含有樹脂層用原料タンク３から樹脂組成物を供給し、さらに、再生原料タンク４中の樹脂組成物の全部又は一部を供給することにより発泡剤含有樹脂層を形成する。
【００５１】
発泡壁紙
紙質基材積層部１１において、一部をトリミングされた積層体を、紙質基材上に、紙質基材と第１非発泡樹脂層とが接するように積層する。
【００５２】
紙質基材は、基材繰出部より供給される。
【００５３】
紙質基材は、壁紙基材として適した機械強度、耐熱性等を有する限り特に限定されず、繊維質シートが一般に使用できる。
【００５４】
具体的には、繊維質シートの中でも、難燃紙（パルプ主体のシートをスルファミン酸グアニジン、リン酸グアジニン等の難燃剤で処理したもの）；水酸化アルミニウム、水酸化マグネシウム等の無機添加剤を含む無機質紙；上質紙；薄用紙などが挙げられる。
【００５５】
紙質基材の坪量は限定的ではないが、５０〜３００ｇ／ｍ２程度が好ましく、５０〜８０ｇ／ｍ２程度がより好ましい。
【００５６】
積層後、必要に応じて、電子線照射部１２により前記第１非発泡樹脂層の上から電子線（２００ＫＶ、３０ＫＧｙ）を照射して、第１非発泡樹脂層に含まれる樹脂成分を架橋させる。
【００５７】
なお、必要に応じて、第２非発泡樹脂層上に絵柄模様層等を形成させてもよい。
【００５８】
絵柄模様層は、絵柄模様としては、例えば、木目模様、石目模様、砂目模様、タイル貼模様、煉瓦積模様、布目模様、皮絞模様、幾何学図形、文字、記号、抽象模様等が挙げられる。絵柄模様は、発泡壁紙の種類に応じて選択できる。
【００５９】
絵柄模様層は、例えば、非発泡樹脂層のおもて面に絵柄模様を印刷することにより形成する。印刷手法としては、例えば、グラビア印刷、フレキソ印刷、シルクスクリーン印刷、オフセット印刷等が挙げられる。印刷インキとしては、着色剤、ビヒクル及び溶剤を含む公知の印刷インキが使用できる。
【００６０】
得られた発泡壁紙用原反は、発泡壁紙用原反巻き取り部により巻き取られる。
【００６１】
発泡壁紙用原反の発泡剤含有樹脂層を加熱することにより、発泡壁紙が得られる。
【００６２】
加熱温度は、１８０〜２４０℃程度が好ましく、２１０〜２３０℃程度がより好ましい。加熱時間は、２０〜６０秒程度が好ましく、２５〜４０秒程度がより好ましい。
【００６３】
発泡樹脂層の発泡倍率（発泡剤含有樹脂層からみた倍率）は、特に限定されないが、通常４倍以上、好ましくは４〜８倍程度である。発泡倍率が低すぎると優れた外観意匠を付与し難い。また、発泡倍率が高すぎると発泡樹脂層が機械的に弱くなり、耐スクラッチ性が低下しやすい。
【００６４】
得られた発泡壁紙は、必要に応じてエンボス模様を賦型してもよい。
【００６５】
エンボス模様は、例えば、公知のエンボス版により付与できる。例えば、発泡樹脂層のおもて面を加熱軟化後、エンボス版を押圧することにより所望のエンボス模様を賦型できる。エンボス模様としては、木目板導管溝、石板表面凹凸、布表面テクスチャア、梨地、砂目、ヘアライン、万線条溝等がある。
【００６６】
発泡壁紙の製造システム
本発明の発泡壁紙の製造システムは、（１）第１非発泡樹脂層、発泡剤含有樹脂層及び第２非発泡樹脂層からなる３層の積層体を、各層を形成するための樹脂組成物を溶融押出成形することにより形成する手段１、（２）手段１により形成された積層体の一部をトリミングする手段２、（３）手段２により得られたトリミング片を、次の手段１における発泡剤含有樹脂層を形成するための樹脂組成物の一部として再生する手段３を含む。
本発明システムの一例を図１に示す。本発明のシステムで採用される各手段は、それぞれ公知の装置を用いることもできる。各手段及びその役割は、前記の製造方法で説明したとおりである。本発明の製造システムによれば、本発明の製造方法を好適に実行することができる。
【００６７】
図１のシステム（装置）の一例では、原料供給源として、第１非発泡樹脂層用原料タンク１、第２非発泡樹脂層用原料タンク２、発泡剤含有樹脂層用原料タンク３及び再生原料タンク４が備えられている。これらは、それぞれ配管を介して第１非発泡樹脂層用押出し機５、第２非発泡樹脂層用押出し機６及び発泡剤含有樹脂層用押出し機７に接続されている。ここで、再生原料タンク４から伸びる配管は、発泡剤含有樹脂層用原料タンク３から伸びる配管に合流するように接続されている。第１非発泡樹脂層用押出し機５、第２非発泡樹脂層用押出し機６及び発泡剤含有樹脂層用押出し機７は、マルチマニホールドＴダイ８に原料を供給できるように接続されている。マルチマニホールドＴダイ８を通じて得られた積層体は、トリミング部９に送られ、前記積層体の一部がトリミング（切除）される。ここで得られたトリミング片は、再生造粒機１０に送り込まれ、必要に応じて造粒された後、得られた造粒物を再生原料タンク４に供給され、積層体を製造するために再利用される。
【００６８】
特に、本発明の製造システムでは、トリミング片を、発泡剤含有樹脂層を形成するための樹脂組成物中における含有量が３０重量％以下となるよう再生することが好ましい。トリミング片の含有量を３０重量％以下にすることにより、製造される発泡壁紙の発泡特性等を阻害することなく、再生システムを構築できる。特に前記含有量は、２０重量％以下が望ましく、１５〜２０重量％がより望ましい。本発明の製造システムでは、低コストで発泡壁紙を製造するという観点から、トリミング片を、発泡剤含有樹脂層を形成するための樹脂組成物中における含有量が１５重量％以上となるよう再生することが望ましい。
【実施例】
【００６９】
以下に実施例及び比較例を示し、本発明をより具体的に説明する。但し、本発明は実施例に限定されない。
【００７０】
図１のフローに従って発泡壁紙用原反を作成し、さらにその原反を用いて発泡壁紙を製造した。
【００７１】
実施例１
（発泡剤含有樹脂層）
発泡剤含有樹脂層を形成するために、下記表１に記載の原料を混合し、２軸押出し機を用いて溶融押出することによりペレットを作成した。なお、混合及び溶融押出しは、樹脂温度が１３０℃以上にならないようにして行った。
【００７２】
前記ペレットと下記再生ペレットとを８０：２０の割合で混合して、発泡剤含有樹脂層用押出し機７に供給し、溶融押出しした。前記押出し機７としては、単軸押出し機（Φ１００ｍｍ）を用いた。
【００７３】
【表１】
0004775075.tif 000002
【００７４】
（第１非発泡樹脂層（接着剤層））
第１非発泡樹脂層を形成するために、ＥＶＡ（製品名「ウルトラセン７５０」ＭＦＲ：３０ｇ／１０分、ＶＡ含有量：３２重量％、東ソー製）１００重量部を押出し機５に供給し、溶融押出した。なお、溶融押出しは、樹脂温度が１２０℃以上にならないようにして行った。前記押出し機５としては、単軸押出し機（Φ５０ｍｍ）を用いた。
【００７５】
（第２非発泡樹脂層（表面保護層））
第２非発泡樹脂層を形成するために、ＥＭＡＡ（製品名「ニュクレルＮ１５６０」ＭＦＲ：６０ｇ／１０分、メタクリル酸含有量：１０重量％、三井デュポンポリケミカル製）１００重量部を押出し機６に供給し、溶融押出した。なお、溶融押出しは、樹脂温度が１４０℃以上にならないようにして行った。前記押出し機６としては、単軸押出し機（Φ５０ｍｍ）を用いた。
【００７６】
（発泡壁紙の作製）
溶融押出しした樹脂組成物をＴダイ８を通過させることにより、第１非発泡樹脂層、発泡剤含有樹脂層及び第２非発泡樹脂層からなる３層の積層体を得た。なお、ダイス温度は、すべて１２０℃とした。また、第１非発泡樹脂層、発泡剤含有樹脂層及び第２非発泡樹脂層の厚みは、それぞれ１０μｍ、１００μｍ及び１０μｍとした。
【００７７】
得られた積層体の耳（各々約５ｃｍ）を刃物を備えたトリミング部９にてシャーカット方式によりトリミングした後、トリミング片を、吸引配管を通じて破砕機（図示せず）に送った。破砕機によりトリミング片を大きさ約５ｍｍ程度のフレーク状物にした後、前記フレーク状物を吸引配管を通じて、再生造粒機１０に送り、再生ペレットを作成した。
なお、再生造粒機１０は、単軸押出し機（Φ９５ｍｍ、Ｌ／Ｄ３０、ベント口１つ）を用いた。
得られた再生ペレットを上記のように発泡剤含有樹脂層形成用原料として再利用した。
そして、紙質基材積層部１１にてトリミング後の積層体を厚み１１０μｍの紙質基材（坪量７０ｇ）上に積層することにより発泡壁紙用原反を得た。なお、前記積層は、紙質基材と第１非発泡樹脂層とが接するようにして行った。
その後、電子線照射部１２にて前記第１非発泡樹脂層の上から電子線（２００ＫＶ、３０ＫＧｙ）を照射して、各層の樹脂成分を架橋させた。
架橋後、得られた発泡壁紙用原反を巻き取った。
次いで、前記発泡壁紙用原反を発泡炉中、２２０℃で３５秒間加熱した。これにより、発泡剤が分解し、発泡剤含有樹脂層を発泡樹脂層とした。
以上の方法により、発泡壁紙を作製した。
【００７８】
得られた発泡壁紙の発泡倍率及び耐スクラッチ性を表３に示す。
【００７９】
比較例１
再生ペレットを発泡剤含有樹脂層形成用原料として再利用しない以外は、実施例１と同様の方法により発泡壁紙を作製した。
得られた発泡壁紙の発泡倍率及び耐スクラッチ性を表３に示す。
【００８０】
実施例１において得られた発泡壁紙用原反と比較例１において得られた発泡壁紙用原反の色差（ΔＥ）を測定した。色差（ΔＥ）は、０．２であった。
また、実施例１において得られた発泡壁紙と比較例１において得られた発泡壁紙の色差（ΔＥ）を測定した。色差（ΔＥ）は、０．２であった。
【００８１】
実施例２
発泡剤含有樹脂層を形成するために、下記表２に記載の原料を樹脂温度が１３０℃以上とならないよう混合した以外は実施例１と同様にして発泡壁紙を作製した。
【００８２】
【表２】
0004775075.tif 000003
得られた発泡壁紙の発泡倍率及び耐スクラッチ性を表３に示す。  
【００８３】
比較例２
再生ペレットを発泡剤含有樹脂層形成用原料として再利用しない以外は、実施例２と同様の方法により発泡壁紙を作製した。
得られた発泡壁紙の発泡倍率及び耐スクラッチ性を表３に示す。
実施例２において得られた発泡壁紙用原反と比較例２において得られた発泡壁紙用原反の色差（ΔＥ）を測定した。色差（ΔＥ）は、０．２であった。
また、実施例２において得られた発泡壁紙と比較例２において得られた発泡壁紙の色差（ΔＥ）を測定した。色差（ΔＥ）は、０．２であった。
【００８４】
試験例１（発泡倍率）
実施例及び比較例で作成した発泡壁紙の発泡倍率を厚み計により確認した。
【００８５】
試験例２（耐スクラッチ性）
実施例及び比較例で作製した発泡壁紙の耐スクラッチ性を評価した。
試験・評価は、日本ビニル工業会ビニル建装部会制定の「表面強化壁紙性能規定」に準拠して行った。具体的には、次の手順に従って試験・評価を行った。
学振摩耗試験機（ＪＩＳ  Ｌ０８４９  摩耗試験機ＩＩ型）に試験片（発泡壁紙）を取り付けた。試験機の摩擦子として同部会指定の金属製爪を用いて、金属爪先端に２００ｇ荷重をかけて試験片上を５往復させた。試験片の試験後の表面状態を肉眼観察した。
【００８６】
前記規定における耐スクラッチ性の評価は、５級：変化なし、４級：表面に少し変化あり、３級：表面が破けて見える、２級：表面が破けて紙等の裏打材が見える（長さ１ｃｍ未満）、１級：表面が破けて紙等の裏打材が見える（長さ１ｃｍ以上）の５段階である。
【００８７】
試験例３（色差）
ＣＩＥ１９７６Ｌａｂ表色系（ＪＩＳ  Ｚ  ８２７９）の色差計を用いて色差（ΔＥ）を確認した。
【００８８】
【表３】
0004775075.tif 000004
【図面の簡単な説明】
【００８９】
【図１】図１は、本発明の製造方法（又はシステム）の一例の概要を示す図である。
【符号の説明】
【００９０】
１…第１非発泡樹脂層用原料タンク
２…第２非発泡樹脂層用原料タンク
３…発泡剤含有樹脂層用原料タンク
４…再生原料タンク
５…第１非発泡樹脂層用押出し機
６…第２非発泡樹脂層用押出し機
７…発泡剤含有樹脂層用押出し機
８…マルチマニホールドＴダイ
９…トリミング部
１０…再生造粒機
１１…紙質基材積層部
１２…電子線照射部
【図１】
0004775075.tif 000005